(57)【要約】【課題】  高難燃性を有し、かつ耐光性に優れたアクリル系繊維および布帛を提供すること。【解決手段】  アクリロニトリル３０〜７０重量％、塩化ビニリデン単量体３０〜７０重量％およびこれらと共重合可能なビニル系単量体０〜１０重量％よりなる重量平均分子量が２０万以上のアクリル系共重合体１００重量部およびエポキシ含有重合体０．１〜１０重量部、に対し、０．１〜２．０重量部のトリアジン系化合物および、アンチモン化合物、錫化合物、亜鉛化合物からなる金属化合物のうち、少なくとも一つを１〜５０重量部併用添加して得られるアクリル系繊維および、該アクリル系繊維より得られる布帛。【選択図】    なし【特許請求の範囲】
【請求項１】
アクリロニトリル３０〜７０重量％、塩化ビニリデン単量体３０〜７０重量％およびこれらと共重合可能なビニル系単量体０〜１０重量％からなり、かつ重量平均分子量が２０万以上のアクリル系共重合体１００重量部に対し、エポキシ含有重合体０．１〜１０重量部、トリアジン系化合物０．１〜２．０重量部と、アンチモン化合物、錫化合物、亜鉛化合物からなる群より選択される金属化合物のうち少なくとも一種の金属化合物１〜５０重量部を併用添加して得られるアクリル系繊維。
【請求項２】
前記金属化合物がアンチモン化合物および／または錫酸亜鉛化合物である請求項１記載のアクリル系繊維。
【請求項３】
エポキシ含有重合体がポリグリシジルメタクリレート、ポリグリシジルアクリレート、エポキシ化ブタジエンのうち少なくとも一種である請求項１〜２記載のアクリル系繊維。
【請求項４】
トリアジン系化合物の分子量が３５０以上である請求項１〜３記載のアクリル系繊維。
【請求項５】
請求項１〜４記載のアクリル系繊維から得られる難燃性布帛。
【発明の詳細な説明】
【技術分野】
【０００１】
本発明は難燃性及び耐光性に優れたアクリル系繊維及びそれからなる布帛に関する。
【背景技術】
【０００２】
近年、衣食住に対する安全性確保の要求が強まり、難燃素材の必要性が高まってきている。しかも難燃性以外の視感、風合い、吸湿性、耐光性、耐洗濯性等の性能に対する要望も強まってきており、それら性能に応じてその用途は広い範囲に及んでいる。
【０００３】
これら耐光性が必要とされる各用途において、アクリル系繊維は、風合いや耐久性、加工性に優れていることから、古くから広範囲の用途に使用されている。また、アクリル系繊維は紡績性にも優れていることから布帛への加工が容易であり、デザイン性および、折りたたみや格納、収納にも耐久性のあることが要求されるオーニング（日よけ、雨よけ）やボートカバー用途などに好適に用いられている。
【０００４】
特に、屋外で使用されるオーニングやボートカバー用途には、長期間にわたって変退色が防止されるだけでなく、耐洗濯性があり、高度な難燃性を確保し、かつ耐光性に優れた難燃繊維複合体が望まれており、従来のアクリル系繊維が高いレベルで上記特性を併せ持つための改良が期待されている。
【０００５】
一方、アクリル系繊維の耐光性を改善するための紫外線吸収剤として、従来からベンゾトリアゾール系化合物やベンゾフェノン系化合物が用いられているが、これら従来の紫外線吸収剤は沸点が低く、分解しやすいため、耐光性の劣化が早く、また沸点が低いため製造工程での問題が生じ、製造が極めて困難となるという問題があった。最近、上記欠点を改良するために、高分子量体のベンゾトリアゾール化合物を添加したアクリル系繊維が提案されている（特許文献１〜３）。しかし、これらの方法ではベンゾトリアゾールモノマーとアクリロニトリルを共重合させたのちにアクリル系樹脂にポリマーブレンドする必要があるため、従来の低分子量体のベンゾトリアゾール化合物の価格よりも高くなり、コスト面で好ましくない。またこれらの方法では、難燃性を付与するために難燃剤を併用するなどの特別な操作は行っておらず、ハロゲン含有アクリル系繊維の元々有する程度の難燃性であり、Ａ−４法およびＮＦＰ９２．５０３で不適合となり、高度な難燃性があるとは云えない。
【０００６】
紫外線吸収剤に難燃剤としてアンチモン化合物を併用添加した例もあるが（特許文献４，５）、かなり特殊な高分子ベンゾトリアゾールやベンゾフェノン化合物を使用することから、高価となりコスト面で不利である。
【０００７】
さらに上述したようなベンゾトリアゾール系化合物やベンゾフェノン系化合物では、特にオーニング分野などにおける過酷な条件下での耐光性が不十分である。従って、より高度な耐光性を付与出来、かつアクリル系繊維との相溶性に優れた紫外線吸収剤と、高難燃性を付与できる難燃剤、そしてこれらの最適な組み合わせが求められているが、オーニングやボートカバーなどの分野に用いることのできる耐光性に優れ、かつ高難燃性を有する繊維や布帛は得られていないのが現状である。
【特許文献１】特開平８−２６９８１５号公報
【特許文献２】特開平９−３７２３号公報
【特許文献３】特開平９−７８３４４号公報
【特許文献４】特公平２−１５６４２号公報
【特許文献５】特開平５−３３２１６号公報
【発明の開示】
【発明が解決しようとする課題】
【０００８】
本発明の目的は高難燃性を有し、かつ耐光性に優れたアクリル系繊維および布帛を提供することにある。
【課題を解決するための手段】
【０００９】
本発明者らは上記課題に対して鋭意検討した結果、特定分子量以上のアクリル系重合体と、特定の難燃剤と紫外線吸収剤を組み合わせて用いることで高難燃性を有し、かつ耐光性に優れたアクリル系繊維および布帛が得られることを見出した。即ち本発明は、アクリロニトリル３０〜７０重量％、塩化ビニリデン単量体３０〜７０重量％およびこれらと共重合可能なビニル系単量体０〜１０重量％からなり、かつ重量平均分子量が２０万以上のアクリル系共重合体１００重量部に対し、エポキシ含有重合体０．１〜１０重量部、トリアジン系化合物０．１〜２．０重量部と、アンチモン化合物、錫化合物、亜鉛化合物からなる群より選択される金属化合物のうち少なくとも一種の金属化合物１〜５０重量部を併用添加して得られるアクリル系繊維およびこれらから得られる難燃性布帛である。
【００１０】
また、前記アクリル系共重合体１００重量部に対し、０．１〜１０重量部のエポキシ含有重合体を含有することが好ましく、トリアジン系化合物の分子量が３５０以上であるのが好ましい。
【発明の効果】
【００１１】
本発明は、重量平均分子量が２０万以上のアクリル系共重合体およびエポキシ含有重合体を用い、難燃剤としてアンチモン化合物、錫化合物、亜鉛化合物からなる群より選択される１種以上の金属化合物を用い、紫外線吸収剤としてトリアジン系化合物を併用することにより、高度な難燃性を有し、かつ耐光性に優れたアクリル系繊維および布帛を得ることを可能とするものである。
【発明を実施するための最良の形態】
【００１２】
以下に本発明を詳細に説明する。
【００１３】
本発明に用いるアクリル系共重合体は、アクリロニトリル３０〜７０重量％、塩化ビニリデン単量体７０〜３０重量％、およびこれらと共重合可能なビニル系単量体０〜１０重量％を共重合して得られる重量平均分子量（Ｍｗ）が２０万以上のものである。
【００１４】
アクリロニトリルと塩化ビニリデン単量体とを共重合させて用いる。耐光性の面からＭｗを２０万以上とするのが好ましい。アクリル系共重合体のＭｗが２０万以上の場合、分子末端数が少なく、分子鎖の脱塩酸による分子内二重結合の生成が起こりにくく、着色が発生しにくい。逆に、Ｍｗが２０万以下の場合は分子末端数が多いため、分子鎖よりの脱塩酸が発生しやすいので、Ｍｗが２０万以上の場合と比べ耐光性が悪くなる。
【００１５】
また、前記ハロゲン含有単量体と共重合可能なビニル系単量体としては、上記塩化ビニリデン単量体以外の共重合可能なビニル化合物であれば特に限定されないが、例えば、アクリル酸、アクリル酸エステル、メタクリル酸、メタクリル酸エステル、アクリルアミド、酢酸ビニル、ビニルスルホン酸、ビニルスルホン酸塩、スチレンスルホン酸、スチレンスルホン酸塩などが挙げられ、それらの１種または２種以上を用いることができる。
【００１６】
本発明において、アクリル系重合体中のアクリロニトリルの含量が３０重量％未満では耐熱性が十分でなく、また、アクリロニトリルの含量が７０重量％を超えると十分な難燃性効果が得られない。一方、塩化ビニリデン単量体の含量が３０重量％未満では、繊維の難燃性が不十分となり、オーニング用製品での高難燃性を維持することが困難になり、塩化ビニリデン単量体の含量が７０重量％を超えると、製造された繊維の物性（強度、耐熱性など）、染色性、発色性、風合いなどの性能が十分でなくなり、いずれも好ましくない。
【００１７】
これらアクリロニトリルと塩化ビニリデン単量体あるいはこれらと共重合可能な単量体と共重合してＭｗ２０万以上のアクリル系共重合体を得る方法としては、通常のビニル系単量体の重合方法、即ち、スラリー重合、乳化重合、溶液重合などいずれの方法も適用でき、特に制限はない。
【００１８】
本発明で用いるエポキシ含有重合体としては、ポリグリシジルメタクリレート、ポリグリシジルアクリレート、エポキシ化ブタジエン等が挙げられる。使用量としては、アクリル系共重合体１００重量部に対し、０．１〜１０重量部が好ましいが、より好ましくは２〜６重量部である。これらエポキシ含有重合体を添加することで、失透性向上、防錆効果、熱による着色防止などの効果を付与させることが出来る。前記エポキシ含有重合体の添加量が０．１重量部よりも少ないときには、その効果が確認されず、また、１０重量部よりも多いときには、難燃性が悪化するため好ましくない。
【００１９】
本発明では、難燃性を付与するために、アンチモン化合物、錫化合物、亜鉛化合物からなる群より選択される１種以上の金属化合物を使用する。アンチモン化合物としては、三酸化アンチモン、五酸化アンチモン、アンチモン酸、オキシ塩化アンチモン等、錫化合物としては、メタ錫酸、酸化第二錫、オキシハロゲン化第一錫、水酸化第一錫等、亜鉛化合物としては、ホウ酸亜鉛、モリブデン酸亜鉛、酸化亜鉛、燐酸亜鉛、塩化亜鉛等が挙げられるがこれらに限定されるものではない。そのほかの金属化合物として、錫酸亜鉛化合物が挙げられる。この中でも、少量の添加で高難燃性が期待でき、添加量が少なくてすむことから繊維の物性への悪影響が少なく、耐光性にも寄与することから前記金属化合物としてアンチモン化合物および／または錫酸亜鉛化合物を用いるのが好ましい。本発明で好ましく用いられるアンチモン化合物は、三酸化アンチモン、五酸化アンチモンなどであり、錫酸亜鉛化合物は、錫酸亜鉛（ＺｎＳｎＯ3）、ヒドロキシ錫酸亜鉛（ＺｎＳｎ（ＯＨ）6）などの無機錫酸亜鉛化合物などであり、それぞれ単独でも複数を混合して用いても良い。
【００２０】
これら金属化合物の使用量（２種以上併用する場合はその合計）としては、アクリル系共重合体１００重量部に対し、１〜５０重量部であり、好ましくは２〜２０重量部である。金属化合物の使用量が、アクリル系共重合体１００重量部に対し、１重量部未満では難燃性が不十分となり、５０重量部を超えると、製造された繊維の物性（強度、伸度）、ノズル詰まり、ろ布の目詰まり等の繊維製造工程上の問題が生じ、いずれも好ましくない。
【００２１】
本発明では、耐光性を付与するための紫外線吸収剤として、トリアジン化合物を使用する。トリアジン系化合物は、トリアジン骨格を有し、紫外線吸収効果を有するものであれば特に限定されないが、その分子量が３５０以上のものであるのが、紡糸浴への溶出が少ない、乾燥工程での昇華がないなど、製造工程上のトラブルを解消できる点で好ましい。前記トリアジン化合物の添加量は、アクリル系重合体１００重量部に対し０．１〜２重量部添加することが好ましく、添加量が０．１重量部より少ない場合にはその耐光性改善効果が顕著ではなくなり、また２重量部よりも多い場合には、添加量に対する性能向上への寄与が減少するばかりでなく経済的な面でのメリットが得られないため好ましくない。トリアジン化合物の具体的例としては、２−（４，６−ジフェニル−１，３，５−トリアジン−２−イル）−５−［（ヘキシル）オキシ］−フェノール、２−［４，６−ビス（２，４−ジメチルフェニル）−１，３，５−トリアジン−２−イル］−５−（オクチルオキシ）フェノン、２−ヒドロキシ−４，６−ジアリール−１，３，５−トリアジン、２−（２′−ヒドロキシ−４′−メトキシ−５′−スルホフェニル）−４，６−ジフェニル−Ｓ−トリアジン、２−（２′−ヒドロキシ−５′−スルホフェニル）−４，６−ジフェニル−Ｓ−トリアジン、ビス（ヒドロキシフェニル）−１，３，５−トリアジン、ヒドロキシフェニル−１，３，５−トリアジンなどが挙げられる。この中でも樹脂との相溶性や耐光性の点から、分子量が３５０以上の２−（４，６−ジフェニル−１，３，５−トリアジン−２−イル）−５−［（ヘキシル）オキシ］−フェノール、２−［４，６−ビス（２，４−ジメチルフェニル）−１，３，５−トリアジン−２−イル］−５−（オクチルオキシ）フェノン、２−（２′−ヒドロキシ−４′−メトキシ−５′−スルホフェニル）−４，６−ジフェニル−Ｓ−トリアジン、２−（２′−ヒドロキシ−５′−スルホフェニル）−４，６−ジフェニル−Ｓ−トリアジンなどが好ましい。
【００２２】
本発明のアクリル系繊維を得る製造方法としては、上記のようなアクリル系重合体およびエポキシ含有重合体に、アンチモン化合物、錫化合物、亜鉛化合物からなる群より選択される１種以上の金属化合物、トリアジン系化合物、必要に応じてエポキシ含有重合体などを混合して紡糸原液を得て、これを湿式紡糸等の公知の方法でアセトン、およびジメチルホルムアミドなどの水溶液中に押し出しし、水洗、乾燥、延伸、熱処理を行うことにより得ることができる。このアクリル系繊維の繊度は特に限定されるものではないが、通常１〜１５ｄｔｅｘのものが使用される。そしてこのアクリル系繊維は公知の方法でカットした後、紡績用原綿として使用される。
【００２３】
紡績用原綿は公知の方法で紡績し、続いて、この紡績糸を公知の方法で織成して布帛とする。また、本発明で得られるアクリル系繊維とＰＥＴ、ＰＰ、綿、セルロース系繊維などと交織および混綿して紡績糸や布帛を得ても良い。
【００２４】
布帛の組織は平織、朱子織、綾織等のいずれでも良く、特に限定されるものではない。
【００２５】
本発明では、紫外線吸収剤としてトリアジン系化合物を用いるだけでなく、難燃剤として特に錫酸亜鉛化合物を併用することで、特に光に対する耐劣化性を有するアクリル系繊維および布帛を得ることができる。
【００２６】
本発明で得られたアクリル系繊維はそれ単独で、または他の繊維と複合で布帛として、寝装、寝具、カーテン、作業服、オーニング、ボートカバー、自動車内装品等の様々な用途に用いることができる。その中でも、高度な耐光性を要求され、且つ高度な難燃性を必要とするオーニングやボートカバーに適している。
【実施例】
【００２７】
以下、実施例を挙げて本発明を更に詳しく説明するが、本発明は係る実施例に限定されるものではない。難燃性は繊維および布帛の両方で評価し、耐光性は繊維で評価を実施した。布帛の作成方法としては、公知の方法により、組織を平織とした布帛を作成し、評価を実施した。なお実施例に先立ち難燃性と耐光性の評価方法と分子量測定方法を以下に示す。
【００２８】
［難燃性］
布帛の難燃性は、ＪＩＳ  Ｌ１０９１  Ａ−４法（垂直法）とフランスのＮＦ  Ｐ  ９２−５０３燃焼試験方法に基づき実施した。
【００２９】
ＪＩＳ  Ｌ１０９１  Ａ−４法（垂直法）の布帛の燃焼方向は、経緯の２方向を各５枚づつ実施し、炭化長で判断した。判断基準としては、炭化長が１１ｃｍ未満は○、１１〜１１．５ｃｍは△、１１．５ｃｍ以上は×、とした。この判断基準では○が合格レベルである。
【００３０】
フランスのＮＦ  Ｐ  ９２−５０３燃焼試験方法を簡単に説明すると、布帛を水平方向に対して３０°に傾け、５００Ｗの電熱ヒーターを織物に近づけ、ヒーター加熱開始２０秒後、４５秒後、７５秒後、１０５秒後、１３５秒後、１６５秒後の各々のタイミングでバーナーを５秒間接炎する。そのときの残炎秒数と炭化長で燃焼性を判定するが、電熱ヒーターで加熱しながら、バーナー接炎を実施する燃焼試験である。
【００３１】
燃焼方向は経オモテ、経ウラ、緯オモテ、緯ウラの４方向について実施し、判定は下記ＮＦ  Ｐ  ９２−５０７基準に基づいて実施した。
【００３２】
Ｍ１：４方向の試験で全ての残炎秒数が５秒以下で、かつ平均炭化長が２５ｃｍ以下の場合        
Ｍ２：４方向の試験で残炎秒数が１枚でも５秒を超え、かつ平均炭化長が３５ｃｍ以下の場合
Ｍ３：４方向の試験で残炎秒数が１枚でも５秒を超え、かつ平均炭化長が６０ｃｍ以下の場合
上記の方法で難燃性評価を行い、評価結果がＭ１またはＭ２が合格レベルである。
【００３３】
繊維の難燃性は、ＪＩＳ  Ｋ７２０１酸素指数法による高分子材料の燃焼試験方法（ＬＯＩ値）に基づき実施した。酸素指数試験器のホルダーで、試料が５ｃｍ燃え続けるのに必要な最小酸素濃度を測定し、これをＬＯＩ値とした。ＬＯＩ値が大きいほど燃えにくく、難燃性が高い。
【００３４】
［耐光性］
繊維および布帛の耐光性は、ダイプラ・ウィンテス社製の超促進耐候性試験装置（メタルウェザー）を使用、温度４５℃、２０時間の条件下で照射し、未照射と２０時間照射後の変色を有識者による目視で優劣を判断した。またＪＩＳ  Ｌ０８０４変退色用グレースケールでも評価し、総合判断した。目視の判断基準としては、○は殆ど変化なし、○〜△は若干変化あり、△はやや変化あり、×は変化あり、とした。この判断基準として△以上が合格レベルである。
【００３５】
[分子量測定]
東ソー製ＧＰＣ８１２０を用い、カラムをｓｕｐｅｒ−Ｈ、溶媒をＤＭＦ（ｉｎ  ５０ｍＭ臭化リチウム）、測定温度を４０℃、基準物質をポリエチレンオキサイド、サンプル溶液濃度を４０ｍｇ／２０ｍｌ−ＤＭＦ（ｉｎ  ５０ｍＭ臭化リチウム）の条件により測定した。
【００３６】
（実施例１）
アクリロニトリル（ＡＮ）５５重量％、塩化ビニリデン（ＶＤ）４３．５重量％、スチレンスルホン酸ソーダ（ＳＳＳ）１．５重量％からなる分子量Ｍｗが４０万のアクリル系共重合体１００重量部に対し、２０重量部の三酸化アンチモン、１０重量部のポリグリシジルメタクリレート、２重量部のチバ・スペシャルティ・ケミカルズ（株）製ＴＩＮＵＶＩＮ１５７７ＦＦ（２−（４，６−ジフェニル−１，３，５−トリアジン−２−イル）−５［（ヘキシル）オキシ］−フェノール）を加え紡糸原液を得た。これを孔径０．１ｍｍ、孔数１２００００個のノズルを用い、２５℃の２５％アセトン水溶液中に押し出し、水洗後、１３５℃で８分間乾燥した後、１４５℃で３倍に延伸し、１７０℃で３分間熱処理を行い、繊度２．２ｄｔｅｘのアクリル系繊維を得た。このアクリル系繊維に紡績用仕上げ油剤を塗布し、クリンプを付け、５１ｍｍの長さにカットした。このカットした繊維を、メートル番手２８番手で紡績を行った。
【００３７】
（実施例２）
アクリロニトリル（ＡＮ）５５重量％、塩化ビニリデン（ＶＤ）４３．５重量％、スチレンスルホン酸ソーダ（ＳＳＳ）１．５重量％からなる分子量Ｍｗを２８万のアクリル系共重合体に変更した以外は、実施例１と同様に実施した。
【００３８】
（実施例３）
アクリロニトリル（ＡＮ）５５重量％、塩化ビニリデン（ＶＤ）４３．５重量％、スチレンスルホン酸ソーダ（ＳＳＳ）１．５重量％からなる分子量Ｍｗを２０万のアクリル系共重合体に変更した以外は、実施例１と同様に実施した。
（実施例４）
ＴＩＮＵＶＩＮ１５７７ＦＦの添加量を０．１重量部に変更した以外は、実施例２を同様に実施した。
【００３９】
（実施例５）
ポリグリシジルメタクリレートの添加量を０．１重量部に変更した以外は、実施例２と同様に実施した。
【００４０】
（実施例６）
ＴＩＮＵＶＩＮ１５７７ＦＦの添加量を０．１重量部に変更した以外は、実施例５を同様に実施した。
【００４１】
（実施例７）
三酸化アンチモンの添加量を１重量部に変更した以外は、実施例２と同様に実施した。
【００４２】
（実施例８）
ポリグリシジルメタクリレートの添加量を０．１重量部に変更した以外は、実施例７と同様に実施した。
【００４３】
（実施例９）
三酸化アンチモンの代わりにヒドロキシ錫酸亜鉛に変更した以外は、実施例２と同様に実施した。
【００４４】
（比較例１）
アクリロニトリル（ＡＮ）５５重量％、塩化ビニリデン（ＶＤ）４３．５重量％、スチレンスルホン酸ソーダ（ＳＳＳ）１．５重量％からなる分子量Ｍｗが１５万のアクリル系共重合体１００重量部に対し、２０重量部の三酸化アンチモン、１０重量部のポリグリシジルメタクリレート、２重量部のチバ・スペシャルティ・ケミカルズ（株）製ＴＩＮＵＶＩＮ１５７７ＦＦ（２−（４，６−ジフェニル−１，３，５−トリアジン−２−イル）−５［（ヘキシル）オキシ］−フェノール）を加え紡糸原液を得た。これを孔径０．１ｍｍ、孔数１２００００個のノズルを用い、２５℃の２５％アセトン水溶液中に押し出し、水洗後、１３５℃で８分間乾燥した後、１４５℃で３倍に延伸し、１７０℃で３分間熱処理を行い、繊度２．２ｄｔｅｘのアクリル系繊維を得た。このアクリル系繊維に紡績用仕上げ油剤を塗布し、クリンプを付け、５１ｍｍの長さにカットした。このカットした繊維を、メートル番手２８番手で紡績を行った。
【００４５】
（比較例２）
アクリロニトリル（ＡＮ）５０重量％、塩化ビニリデン（ＶＤ）４９重量％、スチレンスルホン酸ソーダ（ＳＳＳ）１重量％からなる分子量Ｍｗが２８万のアクリル系共重合体１００重量部に対し、ＴＩＮＵＶＩＮ１５７７ＦＦの添加量を０重量部に変更した以外は、比較例１と同様に実施した。
【００４６】
（比較例３）
ポリグリシジルメタクリレートの添加量を０重量部、ＴＩＮＵＶＩＮ１５７７ＦＦの添加量を２重量部に変更した以外は、比較例２と同様に実施した。
【００４７】
（比較例４）
ポリグリシジルメタクリレートの添加量を０．１重量部、三酸化アンチモンの添加量を０重量部に変更した以外は、比較例３と同様に実施した。
【００４８】
（比較例５）
ポリグリシジルメタクリレートの添加量を１５重量部、三酸化アンチモンの添加量を５０重量部に変更した以外は、比較例３と同様に実施した。
以上の実施例および比較例の組成内容と、各々のアクリル系繊維から得られる紡績糸を布帛にし、アクリル系繊維と布帛による燃焼性および布帛による耐光性の評価結果を表１に示した。
【００４９】
【表１】
2005146469.tif 000002
比較例１は実施例１、２、３に比べて、重量平均分子量が低いため耐光性が悪かった。
【００５０】
比較例２は実施例２、４に比べて、紫外線吸収剤の添加量が少ないため耐光性が悪かった。
【００５１】
比較例３は実施例２、５に比べて、ポリグリシジルメタクリレートの添加量が少ないので耐光性が悪かった。
【００５２】
比較例４は実施例２、７に比べて、三酸化アンチモンを添加していないため難燃性が悪かった。
【００５３】
比較例５は実施例２、８に比べて、ポリグリシジルメタクリレートを請求項の範囲外で添加しているため、難燃性が悪かった。
【００５４】
実施例２、６の結果から、請求項の範囲内であれば耐光性および難燃性は合格レベルである。
【００５５】
実施例９の結果から、ヒドロキシ錫酸亜鉛を用いても実施例２と同様の結果が得られる。